(57)【要約】【課題】      耐食性及び耐水性に優れ、有機溶剤の含有量がゼロ又は極めて少量であっても、顔料の分散安定性とビニル変性エポキシエステル樹脂の分散安定性に優れる水性塗料用樹脂組成物と、この水性塗料用樹脂組成物を用いてなる水性塗料を提供すること。【解決手段】  ビニル重合体部分が結合した脂肪酸鎖を有するビニル変性エポキシエステル樹脂（Ａ）及び水を含有してなり、前記ビニル変性エポキシエステル樹脂（Ａ）が、前記ビニル重合体部分に末端カルボキシル基含有構造を有し、且つ、前記末端カルボキシル基含有構造の一部又は全部が塩基性化合物で中和されているものである水性塗料用樹脂組成物、この水性塗料用樹脂組成物と顔料を含有してなる水性塗料、及び、前記ビニル変性エポキシエステル樹脂（Ａ１）の中和物の水中への転相乳化を行った後、有機溶剤を除去する水性塗料用樹脂組成物の製造方法。【選択図】    なし【特許請求の範囲】
【請求項１】
ビニル重合体部分が結合した脂肪酸鎖を有するビニル変性エポキシエステル樹脂（Ａ）及び水を含有してなり、前記ビニル変性エポキシエステル樹脂（Ａ）が、前記ビニル重合体部分に下記一般式（Ｉ）
【化１】
2006124658.tif 000009
（ｎは１〜１０、Ｒ１は炭素数２〜１８のアルキレン基を示す。）
で示される末端カルボキシル基含有構造を有し、且つ、前記一般式（Ｉ）で示される末端カルボキシル基含有構造の一部又は全部が塩基性化合物で中和されていることを特徴とする水性塗料用樹脂組成物。
【請求項２】
前記ビニル変性エポキシエステル樹脂（Ａ）が、１５〜４０の酸価を有するビニル変性エポキシエステル樹脂を塩基性化合物で中和してなる樹脂である請求項１に記載の水性塗料用樹脂組成物。
【請求項３】
前記一般式（Ｉ）で示される末端カルボキシル基含有構造が、ｎ＝２でＲ１が炭素数５のアルキレン基である請求項１に記載の水性塗料用樹脂組成物。
【請求項４】
前記ビニル変性エポキシエステル樹脂（Ａ）が、前記ビニル重合体部分に下記一般式（II）
【化２】
2006124658.tif 000010
（ｍは３〜９０、Ｒ２は炭素数２〜４のアルキレン基、Ｒ３は水素原子又はメチル基を示す。）
で示されるポリアルキレンオキサイド構造を有するものである、請求項１に記載の水性塗料用樹脂組成物。
【請求項５】
前記ビニル変性エポキシエステル樹脂（Ａ）中における前記一般式（Ｉ）で示される末端カルボキシル基含有構造であって、一部又は全部が塩基性化合物で中和されている構造の重量割合が、０．５〜２２重量％である請求項１に記載の水性塗料用樹脂組成物。
【請求項６】
前記ビニル変性エポキシエステル樹脂（Ａ）中における前記一般式（II）で示されるポリアルキレンオキサイド構造の重量割合が、１〜１０重量％である、請求項４に記載の水性塗料用樹脂組成物。
【請求項７】
前記ビニル変性エポキシエステル樹脂（Ａ）が、１，０００〜１０，０００の数平均分子量を有する樹脂である請求項１に記載の水性塗料用樹脂組成物。
【請求項８】
ビニル変性エポキシエステル樹脂（Ａ）及び水と共に有機溶剤を含有し、有機溶剤の含有率が０〜３重量％である請求項１〜７のいずれか１項に記載の水性塗料用樹脂組成物。
【請求項９】
前記ビニル変性エポキシエステル樹脂（Ａ）が、エポキシ樹脂の有するエポキシ基又は水酸基と、不飽和脂肪酸の有するカルボキシル基とを反応して得られる不飽和脂肪酸変性エポキシエステル樹脂の有する不飽和結合の一部又は全部に、前記一般式（Ｉ）で示される末端カルボキシル基含有構造を有するビニル単量体とその他のビニル単量体を重合させて得られる樹脂を塩基性化合物で中和してなる樹脂である請求項１〜７のいずれか１項に記載の水性塗料用樹脂組成物。
【請求項１０】
請求項１〜９のいずれか１項に記載の水性塗料用樹脂組成物と顔料を含有してなることを特徴とする水性塗料。
【請求項１１】
エポキシ樹脂の有するエポキシ基、又はエポキシ基及び水酸基と、不飽和脂肪酸の有するカルボキシル基とを反応させて得られる不飽和脂肪酸変性エポキシエステル樹脂の有する不飽和結合の一部又は全部に、下記一般式（Ｉ）
【化３】
2006124658.tif 000011
（ｎは１〜１０、Ｒ１は炭素数２〜１８のアルキレン基を示す。）
で示される末端カルボキシル基含有構造を有するビニル単量体（ａ１）とその他のビニル単量体（ａ２）を重合させて得られるビニル変性エポキシエステル樹脂（Ａ１）の有機溶剤溶液と、塩基性化合物と、水を用い、前記有機溶剤溶液中のビニル変性エポキシエステル樹脂（Ａ１）に含有されているカルボキシル基の一部又は全部の塩基性化合物による中和と、ビニル変性エポキシエステル樹脂（Ａ１）の中和物の有機溶剤溶液と水との混合によるビニル変性エポキシエステル樹脂（Ａ１）の中和物の水中への転相乳化を行った後、有機溶剤の一部又は全部を除去することを特徴とする水性塗料用樹脂組成物の製造方法。
【請求項１２】
前記ビニル変性エポキシエステル樹脂（Ａ１）の有機溶剤溶液が、前記不飽和脂肪酸変性エポキシエステル樹脂の有する不飽和結合の一部又は全部に、前記一般式（Ｉ）で示される末端カルボキシル基含有構造を有するビニル単量体（ａ１）とその他のビニル単量体（ａ２）を、有機溶剤中で重合させて得られる有機溶剤溶液
である請求項１１に記載の水性塗料用樹脂組成物の製造方法。
【請求項１３】
前記塩基性化合物がアンモニア水である請求項１１に記載の水性塗料用樹脂組成物の製造方法。
【請求項１４】
前記ビニル変性エポキシエステル樹脂（Ａ１）が、１５〜４０の酸価を有する樹脂である請求項１１に記載の水性塗料用樹脂組成物の製造方法。
【請求項１５】
前記一般式（Ｉ）で示される末端カルボキシル基含有構造が、ｎ＝２でＲ１が炭素数５のアルキレン基である請求項１１に記載の水性塗料用樹脂組成物の製造方法。
【請求項１６】
前記ビニル変性エポキシエステル樹脂（Ａ１）が、その他のビニル単量体（ａ２）の一部又は全部として、下記一般式（II）
【化４】
2006124658.tif 000012
（ｍは３〜９０、Ｒ２は炭素数２〜４のアルキレン基、Ｒ３は水素原子又はメチル基を示す。）
で示されるポリアルキレンオキサイド構造を有するビニル単量体を用いて重合させて得られる樹脂である請求項１１に記載の水性塗料用樹脂組成物の製造方法。
【請求項１７】
前記ビニル変性エポキシエステル樹脂（Ａ１）中における前記一般式（Ｉ）で示される末端カルボキシル基含有構造であって、一部又は全部が塩基性化合物で中和されている構造の重量割合が、０．５〜２２重量％である請求項１１に記載の水性塗料用樹脂組成物の製造方法。
【請求項１８】
有機溶剤の含有率が０〜３重量％となるまで有機溶剤を除去する請求項１１〜１７のいずれか１項に記載の水性塗料用樹脂組成物の製造方法。
【発明の詳細な説明】
【技術分野】
【０００１】
本発明は、水性塗料用樹脂組成物、水性塗料及び水性塗料用樹脂組成物の製造方法に関するものである。
【背景技術】
【０００２】
塗料は、各種製品の基材の保護や美感の向上等を目的として使用されるものである。なかでも、基材の保護は、塗料の重要な役割であることから、塗料には、各種用途に応じた様々な物性を有する塗膜を形成できることが求められている。例えば自動車部品等の金属製品に塗装する塗料には、水等により、金属基材が腐食するのを防止する為に、耐水性及び耐食性に優れた塗膜を形成できることが求められている。
【０００３】
耐食性に優れた塗膜を形成できる塗料としては、ビニル変性エポキシエステル樹脂及び有機溶剤を含有してなる塗料が、金属基材との密着性に優れ、金属基材の腐食を防止できることが知られている。
【０００４】
しかし、前記ビニル変性エポキシエステル樹脂及び有機溶剤を含有してなる塗料は、有機溶剤を多量に含有するものであり、昨今の自然環境保護の観点から、有機溶剤の使用量が少ない、又は、有機溶剤を使用しない環境対応型の水性塗料の開発が進められている。
【０００５】
水性塗料は、樹脂が水性媒体中に溶解又は分散したものである。かかる樹脂を水性媒体中に分散させる方法としては、例えば乳化剤を使用する方法が挙げられる。しかし、乳化剤を多量に使用した水性塗料は、得られる塗膜の耐水性及び耐食性が不十分であるという問題がある。
【０００６】
また、前記樹脂中にカルボキシル基などの親水性基を多量に導入する方法が挙げられる。しかし、樹脂を水中に十分に分散させる為には、多くの親水性基を樹脂に導入し、例えば５０以上の高酸価にする必要があるが、この場合、耐食性に優れた塗膜を形成することができないという問題がある。
【０００７】
また、水性塗料中に一定量の有機溶剤を併用すれば、親水性基の導入量や乳化剤の使用量を抑制しても、樹脂の水性媒体中における分散安定性を維持でき、且つ、耐水性及び耐食性に優れた塗膜を形成できることが報告されている（例えば、特許文献１参照。）。しかし、産業界から求められている環境対応型の水性塗料は、有機溶剤の使用量がゼロ又は極めて少量のものであるのに対し、前記水性塗料は、１０重量％以上の有機溶剤を使用しないと、顔料の分散安定性が大きく低下すると共に、水分散粒子間で凝集し、沈降等を引き起こすという問題を有していた。
【０００８】
そこで、後記する一般式（Ｉ）で示される長鎖のカルボキシル基含有構造を有するアクリル単量体を中和して乳化剤として用い、共重合しうるα，β−エチレン性不飽和化合物と共に水性媒体中で乳化重合して得られる乳化重合体が、有機溶剤や大量の乳化剤を使用せずとも水分散安定性に優れることが報告されている（例えば、特許文献２参照。）。しかし、前記乳化重合体では、得られる塗膜の耐水性及び耐食性は不十分である。また、前記乳化重合体と顔料とを含有する塗料は、顔料の分散安定性が十分でなく、顔料が経時的に沈降するという問題がある。
【０００９】
以上のように、耐食性に優れた塗膜を形成でき、且つ、有機溶剤等の使用量が極めて少なくても水分散安定性に優れた樹脂組成物が各種検討されているものの、産業界から求められているレベルの、有機溶剤の含有量がゼロ又は極めて少量であっても、顔料及び樹脂の分散安定性に優れ、且つ、優れた耐水性及び耐食性を有する塗膜を形成できる環境対応型の水性塗料用樹脂組成物や水性塗料は、未だ見出されていない。
【００１０】
【特許文献１】特開２００３−１１９２４５号公報
【特許文献２】特開平６−３４５８２５号公報
【発明の開示】
【発明が解決しようとする課題】
【００１１】
本発明が解決しようとする課題は、耐食性及び耐水性に優れ、有機溶剤の含有量がゼロ又は極めて少量であっても、顔料の分散安定性とビニル変性エポキシエステル樹脂の分散安定性に優れる水性塗料用樹脂組成物と、この水性塗料用樹脂組成物を用いてなる水性塗料を提供することである。
【課題を解決するための手段】
【００１２】
本発明者らは、
（１）ビニル重合体部分が結合した脂肪酸鎖を有するビニル変性エポキシエステル樹脂であって、ビニル重合体部分が下記一般式（Ｉ）で示される末端カルボキシル基含有構造を有し、且つ、下記一般式（Ｉ）で示される末端カルボキシル基含有構造の一部又は全部が塩基性化合物で中和されているビニル変性エポキシエステル樹脂（Ａ）と、水を含有してなる水性塗料用樹脂組成物であれば、中和前の樹脂の酸価が１５〜４０程度の比較的低酸価で、且つ、有機溶剤の含有量がゼロ又は極めて少量であっても、顔料及びビニル変性エポキシエステル樹脂の分散安定性に優れるし、耐水性及び耐食性に優れた塗膜を形成できる水性塗料が得られること、及び、
（２）この水性塗料用樹脂組成物は、エポキシ樹脂の有するエポキシ基、又はエポキシ基及び水酸基と、不飽和脂肪酸の有するカルボキシル基とを反応させて得られる不飽和脂肪酸変性エポキシエステル樹脂の有する不飽和結合の一部又は全部に、下記一般式（Ｉ）で示される末端カルボキシル基含有構造を有するビニル単量体（ａ１）とその他のビニル単量体（ａ２）を重合させて得られるビニル変性エポキシエステル樹脂（Ａ１）の有機溶剤溶液と、塩基性化合物と、水を用い、前記有機溶剤溶液中のビニル変性エポキシエステル樹脂（Ａ１）に含有されているカルボキシル基の一部又は全部の塩基性化合物による中和と、ビニル変性エポキシエステル樹脂（Ａ１）の中和物〔＝ビニル変性エポキシエステル樹脂（Ａ）〕の有機溶剤溶液と水との混合によるビニル変性エポキシエステル樹脂（Ａ１）の中和物の水中への転相乳化を行った後、有機溶剤の一部又は全部を除去することにより容易に製造できること
を見出し、本発明を完成するに至った。
【００１３】
即ち、本発明は、ビニル重合体部分が結合した脂肪酸鎖を有するビニル変性エポキシエステル樹脂（Ａ）及び水を含有してなり、前記ビニル変性エポキシエステル樹脂（Ａ）が、前記ビニル重合体部分に下記一般式（Ｉ）
【００１４】
【化１】
2006124658.tif 000002
（ｎは１〜１０、Ｒ１は炭素数２〜１８のアルキレン基を示す。）
で示される末端カルボキシル基含有構造を有し、且つ、前記一般式（Ｉ）で示される末端カルボキシル基含有構造の一部又は全部が塩基性化合物で中和されていることを特徴とする水性塗料用樹脂組成物を提供するものである。
【００１５】
また、本発明は、前記水性塗料用樹脂組成物と顔料を含有してなることを特徴とする水性塗料を提供するものである。
【００１６】
更に、本発明は、エポキシ樹脂の有するエポキシ基、又はエポキシ基及び水酸基と、不飽和脂肪酸の有するカルボキシル基とを反応させて得られる不飽和脂肪酸変性エポキシエステル樹脂の有する不飽和結合の一部又は全部に、下記一般式（Ｉ）
【００１７】
【化２】
2006124658.tif 000003
（ｎは１〜１０、Ｒ１は炭素数２〜１８のアルキレン基を示す。）
で示される末端カルボキシル基含有構造を有するビニル単量体（ａ１）とその他のビニル単量体（ａ２）を重合させて得られるビニル変性エポキシエステル樹脂（Ａ１）の有機溶剤溶液と、塩基性化合物と、水を用い、前記有機溶剤溶液中のビニル変性エポキシエステル樹脂（Ａ１）に含有されているカルボキシル基の一部又は全部の塩基性化合物による中和と、ビニル変性エポキシエステル樹脂（Ａ１）の中和物の有機溶剤溶液と水との混合によるビニル変性エポキシエステル樹脂（Ａ１）の中和物の水中への転相乳化を行った後、有機溶剤の一部又は全部を除去することを特徴とする水性塗料用樹脂組成物の製造方法を提供するものである。
【発明の効果】
【００１８】
本発明の水性塗料用樹脂組成物及び本発明の製造方法で得られる水性塗料用樹脂組成物は、水性塗料とした場合に、有機溶剤の含有量がゼロ又は極めて少量であっても顔料及びビニル変性エポキシエステル樹脂の分散安定性に優れ、耐水性及び耐食性に優れた塗膜を形成できる。
【発明を実施するための最良の形態】
【００１９】
はじめに、ビニル重合体部分が結合した脂肪酸鎖を有するビニル変性エポキシエステル樹脂であって、ビニル重合体部分が前記一般式（Ｉ）で示される末端カルボキシル基含有構造を有し、且つ、前記一般式（Ｉ）で示される末端カルボキシル基含有構造の一部又は全部が塩基性化合物で中和されているビニル変性エポキシエステル樹脂（Ａ）（以下、「ビニル変性エポキシエステル樹脂（Ａ）」と略記する。）について説明する。
【００２０】
本発明で使用するビニル変性エポキシエステル樹脂（Ａ）において、前記一般式（Ｉ）で示される末端カルボキシル基含有構造は、その一部又は全部が塩基性化合物で中和されていることにより顔料及びビニル変性エポキシエステル樹脂（Ａ）を水中に安定して分散させることができ、且つ、得られる塗膜の優れた耐水性及び耐食性を維持する上で必要である。
【００２１】
一般には、アクリル酸などを用いてビニル変性エポキシエステル樹脂に親水性基を導入し、例えば酸価を５０以上程度に調整すれば、有機溶剤の含有量が極めて少ない水性媒体中に安定して分散させることができることが知られている。しかし、かかるビニル変性エポキシエステル樹脂は高酸価であるが故に親水性基を多量に有しているため、得られる塗膜の耐食性等が低下してしまう。
【００２２】
一方、本発明で使用するビニル変性エポキシエステル樹脂（Ａ）は、例えば、塩基性化合物によるカルボキシル基の中和前の酸価が１５〜４０（ｍｇＫＯＨ／ｇ）の比較的低酸価であっても、中和により水中に安定して分散させることができ、顔料の分散安定性も優れるものとなる。また、このような低酸価のビニル変性エポキシエステル樹脂を含有する水性塗料を用いて得られる塗膜は、耐水性及び耐食性のより優れた塗膜を形成できる。
【００２３】
本発明で使用するビニル変性エポキシエステル樹脂（Ａ）は、ビニル重合体部分が結合した脂肪酸鎖を有するビニル変性エポキシエステル樹脂であって、前記ビニル重合体部分に前記一般式（Ｉ）で示される末端カルボキシル基含有構造を有し、且つ、前記一般式（Ｉ）で示される末端カルボキシル基含有構造の一部又は全部が塩基性化合物で中和されているものであれば良く、その製造方法等に限定はないが、例えば、エポキシ樹脂の有するエポキシ基、又はエポキシ基及び水酸基と、不飽和脂肪酸の有するカルボキシル基とを反応させて得られる不飽和脂肪酸変性エポキシエステル樹脂の有する不飽和結合の一部又は全部に、前記一般式（Ｉ）で示される末端カルボキシル基含有構造を有するビニル単量体（ａ１）とその他のビニル単量体（ａ２）を重合させてビニル変性エポキシエステル樹脂（Ａ１）を得、次いで得られたビニル変性エポキシエステル樹脂（Ａ１）に含有されているカルボキシル基の一部又は全部を塩基性化合物で中和することで製造することが好ましい。
【００２４】
前記エポキシ樹脂として使用できるものとしては、例えば、ビスフェノール型エポキシ樹脂、脂環式エポキシ樹脂、フェノールノボラック型エポキシ樹脂、ポリエチレングリコール系エポキシ樹脂、エポキシ化ポリブタジエン樹脂などが挙げられ、これらを単独又は２種以上併用できる。前記エポキシ樹脂のなかでも、ビスフェノール型エポキシ樹脂を使用することが、耐食性に優れる塗膜を形成できることから好ましい。
【００２５】
前記ビスフェノール型エポキシ樹脂として使用できるものとしては、例えば、ビスフェノールＡ型エポキシ樹脂、ビスフェノールＦ型エポキシ樹脂、ビスフェノールＡＤ型エポキシ樹脂、ビスフェノールＳ型エポキシ樹脂が挙げられ、なかでもビスフェノールＡ型エポキシ樹脂を使用することが、耐食性に優れる塗膜を形成する観点から好ましい。
【００２６】
前記ビスフェノールＡ型エポキシ樹脂としては、例えばエピクロン８５０、１０５０、３０５０、４０５０、７０５０、ＨＭ−０９１、ＨＭ−１０１（以上、何れも大日本インキ化学工業株式会社製）等が挙げられる。
【００２７】
前記ビスフェノールＦ型エポキシ樹脂としては、例えば、エピクロン８３０（大日本インキ化学工業株式会社製）等が挙げられる。
【００２８】
前記脂環式エポキシ樹脂としては、例えば、ユノックス２０１、２８９（以上、何れも米国ユニオンカーバイド社製）等が挙げられる。
【００２９】
前記フェノールノボラック型エポキシ樹脂としては、例えば、エピクロンＮ−７４０、７７５（以上、何れも大日本インキ化学工業株式会社製）等が挙げられる。
【００３０】
前記ポリエチレングリコール系エポキシ樹脂としては、例えば、エピコート８１２（オランダ国シェル社製）、エポライト４０Ｅ、２００Ｅ、４００Ｅ（以上、何れも株式会社共栄社製）等が挙げられる。
【００３１】
前記エポキシ化ポリブタジエン樹脂としては、例えば、ＢＦ−１０００（アデカアーガス社製）等が挙げられる。
【００３２】
前記エポキシ樹脂としては、常温での造膜性に優れる水性塗料が得られる観点から、４００〜１０００（ｇ／当量）の範囲のエポキシ当量を有するものを使用することが好ましく、４００〜８００の範囲のエポキシ当量を有するものを使用することがより好ましく、４００〜６００の範囲のエポキシ当量を有するものを使用することが更に好ましい。
【００３３】
前記エポキシ樹脂由来の構造は、本発明で使用するビニル変性エポキシエステル樹脂（Ａ）中に１５〜７５重量％の範囲内で含まれることが好ましく、なかでも２０〜７０重量％の範囲内で含まれることがより好ましく、２５〜６０重量％の範囲内で含まれることが更に好ましい。かかる範囲に調整することで、造膜性に優れ、耐食性に優れた塗膜を形成できる。
【００３４】
次に前記エポキシ樹脂の有するエポキシ基や水酸基と反応する不飽和脂肪酸について説明する。
【００３５】
前記エポキシ樹脂と反応する不飽和脂肪酸としては、例えば、オレイン酸、リノール酸、リノレン酸、エレオステアリン酸、リシノール酸等や、桐油脂肪酸、亜麻仁油脂肪酸、脱水ひまし油脂肪酸、ひまし油脂肪酸、トール油脂肪酸、綿実油脂肪酸、大豆油脂肪酸、オリーブ油脂肪酸、サフラワー油脂肪酸、米糠油脂肪酸等の脂肪酸などが挙げられる。なかでも、ヨウ素価１２０〜２００の大豆油脂肪酸、脱水ひまし油脂肪酸などの半乾性油、乾性油を使用することが、後述するビニル単量体を、不飽和脂肪酸の有する不飽和結合に効率よくグラフト重合させることができるため好ましい。
【００３６】
前記不飽和脂肪酸由来の構造は、本発明で使用するビニル変性エポキシエステル樹脂（Ａ）中に１５〜５０重量％の範囲内だけ含まれていることが好ましく、なかでも１５〜４０重量％の範囲内だけ含まれていることがより好ましく、２０〜３５重量％の範囲内で含まれることが更に好ましい。かかる範囲に調整することで、常温における塗膜の乾燥性、顔料分散性及び得られる塗膜の耐食性を向上させることができる。
【００３７】
前記不飽和脂肪酸には、本発明の目的を達成する範囲内でその他のカルボン酸を併用することができる。
【００３８】
その他のカルボン酸として使用できるものは、例えば、オクチル酸、ウラリル酸、ステアリン酸等や、水添ヤシ油脂肪酸、ヤシ油脂肪酸、パーム油脂肪酸等の飽和脂肪酸や、（無水）フタル酸、イソフタル酸、テレフタル酸、（無水）トリメリット酸、（無水）ピロメリット酸、テトラクロル（無水）フタル酸、１，１−シクロヘキサンジカルボン酸、１，３−シクロヘキサンジカルボン酸、１，４−シクロヘキサンジカルボン酸、テトラヒドロ（無水）フタル酸、（無水）ヘット酸、（無水）ハイミック酸〔日立化成化学工業（株）の登録商標〕、水添（無水）トリメリット酸、アジピン酸、アゼライン酸、セバシン酸、（無水）マレイン酸、フマル酸、イタコン酸、オクテン酸、イソノナン酸、安息香酸、ｐ−ｔｅｒｔ−安息香酸、イソオクタン酸、イソデカン酸、シクロヘキサン酸、アクリル酸、メタクリル酸等が挙げられる。
【００３９】
前記不飽和脂肪酸変性エポキシエステル樹脂は、例えば、前記エポキシ樹脂と前記不飽和脂肪酸とを、必要に応じてエステル化触媒の存在下で、１５０〜２５０℃に加熱して脱水し、前記エポキシ樹脂の有するエポキシ基や２級の水酸基と前記不飽和脂肪酸の有するカルボキシル基とをエステル化反応させることで製造できる。
【００４０】
前記エステル化反応で使用できるエステル化触媒としては、例えば、チタン、ジルコン、ハフミウム、アルミニウム、スズ、亜鉛、マグネシウム等の金属化合物、好ましくはチタンテトライソプロポキシド、チタンテトラブトキシド等が挙げられる。エステル化触媒の使用量は、前記エポキシ樹脂と前記不飽和脂肪酸との全量に対し、好ましくは１０〜８００ｐｐｍの範囲であり、より好ましくは２０〜５００ｐｐｍの範囲であり、更に好ましくは３０〜３００ｐｐｍの範囲である。
【００４１】
また、前記不飽和脂肪酸変性エポキシエステル樹脂を製造する際に、エーテル下反応などの副反応を抑制したい場合は、例えば、ジメチルベンジルアミン、トリエチルアミンなどを用いることが好ましい。
【００４２】
本発明では、前記エポキシ樹脂と前記不飽和脂肪酸とを反応させる際に、多価アルコールを併用することができる。
【００４３】
前記多価アルコールとして使用できるものは、例えば、エチレングリコール、プロピレングリコール、１，３−ブチレングリコール、１，４−ブチレングリコール、１，６−ヘキサメチレングリコール、ジエチレングリコール、ジプロピレングリコール、ネオペンチルグリコール、トリエチレングリコール、シクロヘキサンジメタノール、水添ビスフェノールＡ、グリセリン、トリメチロールエタン、トリメチロールプロパン、ペンタエリスリトール、ジペンタエリスリトール、ソルビトール等が挙げられる。
【００４４】
前記多価アルコールを使用する場合は、前記エポキシ樹脂と前記不飽和脂肪酸と前記多価アルコールとを混合しエステル化反応させることで、不飽和脂肪酸変性エポキシエステル樹脂を製造することができる。
【００４５】
本発明で使用するビニル変性エポキシエステル樹脂（Ａ）は、中和される前では、前記一般式（Ｉ）で示される末端カルボキシル基含有構造中のカルボキシル基等の酸基を有するものであり、その結果、前記ビニル変性エポキシエステル樹脂（Ａ）の酸価が、１５〜４０（ｍｇＫＯＨ／ｇ）程度と、従来の５０以上の酸価と比較してより低い場合でも、有機溶剤の含有量が極めて少ない、又は、全く含まない水性媒体中に安定して分散することができるし、顔料も安定して分散させることができる。なお、中和前の前記ビニル変性エポキシエステル樹脂（Ａ）の酸価は必要に応じて選択できる。場合によっては１５〜４０以外の酸価であっても良い。好ましい酸価は１０〜６０、より好ましい酸価は１０〜４０、最も好ましい酸化は２０〜３０である。
【００４６】
前記一般式（Ｉ）で示される末端カルボキシル基含有構造の一部又は全部は、前記ビニル変性エポキシエステル樹脂（Ａ）を水中に分散した際に、塩基性化合物で中和されているものである。中和に用いる前記塩基性化合物としては、例えば、メチルアミン、ジメチルアミン、トリメチルアミン、エチルアミン、ジエチルアミン、トリエチルアミン、２−アミノエタノール、２−ジメチルアミノエタノール、アンモニア、水酸化ナトリウム、水酸化カリウム、テトラメチルアンモニウムハイドロオキサイド、テトラ−ｎ−ブチルアンモニウムハイドロオキサイド、トリメチルベンジルアンモニウムハイドロオキサイドなどが挙げられる。これら塩基性化合物は、アンモニア水等のように水溶液として使用することもできる。また、前記塩基性化合物としては、ビニル変性エポキシエステル樹脂（Ａ）を含有する水性塗料が塗膜を形成した際に揮発して塗膜中に残留せず、耐水性及び耐食性に優れた塗膜を形成ができることから、揮発性の塩基性化合物やその水溶液、例えばアンモニア水、トリエチルアミン、２−ジメチルアミノエタノール等が好ましい。
【００４７】
前記一般式（Ｉ）で示される末端カルボキシル基含有構造を有するビニル単量体（ａ１）としては、例えば、２−メタクリロキシエチルサクシニクアシッド、２−メタクリロキシエチルヘキサハイドロフタレート、２−メタクリロキシエチルグルタレート、ω−カルボキシポリカプロラクトンメタクリレート等が挙げられる。
【００４８】
前記一般式（Ｉ）で示される末端カルボキシル基含有構造を有するビニル単量体（ａ１）は、例えば，（ａ）ヒドロキシカルボン酸とカルボキシル基を有するラジカル重合性不飽和化合物とを反応させる方法、（ｂ）カルボキシル基を有するラジカル重合性不飽和化合物とε−カプロラクトンとを酸触媒の存在下で反応させる方法等により製造できるが、副生成物を抑制できる等の観点から（ｂ）の方法で製造することが好ましい。
【００４９】
前記（ｂ）の方法は、例えば、カルボキシル基を有するラジカル重合性不飽和化合物とε−カプロラクトンとを、酸触媒の存在下で混合、撹拌し、４０〜１５０℃で反応させる方法である。
【００５０】
前記（ｂ）の方法で使用できるカルボキシル基を有するラジカル重合性不飽和化合物としては、例えば、アクリル酸、メタクリル酸、イタコン酸、マレイン酸等が挙げられる。酸触媒としては、例えば、ｐ−トルエンスルホン酸、ベンゼンスルホン酸、塩化アルミニウム、塩化第二錫等が挙げられる。酸性触媒は、前記カルボキシル基を有するラジカル重合性不飽和化合物１００重量部に対して、１〜２０重量部の範囲で使用することが好ましい。
【００５１】
前記方法で得られる、一般式（Ｉ）で示される官能基を有するビニル単量体は、得られる塗膜の乾燥性が良好なことから、１分子中にε−カプロラクトン由来の構造単位を平均１〜１０個の範囲で有することが好ましく、平均１〜５個の範囲で有することがより好ましい。具体的には、１分子中のε−カプロラクトン単位の平均数が２である、商品名アロニクスＭ−５３００〔東亜合成化学工業（株）〕が挙げられる。
【００５２】
本発明で使用するビニル変性エポキシエステル樹脂（Ａ）中における前記一般式（Ｉ）で示される末端カルボキシル基含有構造であって、一部又は全部が塩基性化合物で中和されている構造の重量割合は、０．５〜３０重量％であることが好ましく、０．５〜２２重量％であることよりが好ましく、２〜１７重量％であることが更に好ましい。この範囲であれば、ビニル変性エポキシエステル樹脂（Ａ）と顔料の分散安定性に優れ、良好な耐食性を有する水性塗料用樹脂組成物を得ることができる。
【００５３】
本発明で使用するビニル変性エポキシエステル樹脂（Ａ）は、前記ビニル重合体部分に、前記一般式（Ｉ）で示される末端カルボキシル基含有構造であって、一部又は全部が塩基性化合物で中和されている構造の他に、下記一般式（II）
下記一般式（II）
【００５４】
【化３】
2006124658.tif 000004
（ｍは３〜９０、Ｒ２は炭素数２〜４のアルキレン基、Ｒ３は水素原子またはメチル基である。）
で示されるポリアルキレンオキサイド構造を有するものが好ましい。
【００５５】
前記一般式（II）で示されるポリアルキレンオキサイド構造は、前記不飽和脂肪酸変性エポキシエステル樹脂の有する不飽和結合の一部又は全部に、前記一般式（Ｉ）で示される末端カルボキシル基含有構造を有するビニル単量体（ａ１）とその他のビニル単量体（ａ２）を重合させる際に、前記その他のビニル単量体（ａ２）の一部又は全部として一般式（II）で示されるポリアルキレンオキサイド構造を有するビニル単量体（ａ２１）を用いることで、前記ビニル重合体部分に導入することができる。
【００５６】
前記一般式（II）で示されるポリアルキレンオキサイド構造を有するビニル単量体（ａ２１）としては、例えば、水酸基含有ビニル単量体にエチレンオキサイドやプロピレンオキサイド等のアルキレンオキサイドを付加反応させて得られるものが挙げられ、具体的には、メトキシポリエチレングリコール（メタ）アクリレート等が挙げられる。
【００５７】
前記一般式（II）で示されるポリアルキレンオキサイド構造は、ビニル変性エポキシエステル樹脂（Ａ）と顔料の分散安定性に優れ、耐食性の良好な塗膜が得られることから、前記一般式（II）中のｍが１０〜１００の範囲内であることが好ましく、１０〜６０の範囲内であることがより好ましく、１０〜３０の範囲内であることが更に好ましい。
【００５８】
本発明で使用するビニル変性エポキシエステル樹脂（Ａ）中における前記一般式（II）で示される官能基の重量割合は、０．５〜１０重量％の範囲内が好ましく、１〜８重量％の範囲内がより好ましく、２〜５重量％が更に好ましい。かかる範囲内に調整することで、ビニル変性エポキシエステル樹脂（Ａ）と顔料の分散安定性に優れ、耐食性の良好な塗膜を形成できる水性塗料用樹脂組成物を得ることができる。
【００５９】
前記その他のビニル単量体（ａ２）としては、前記一般式（II）で示されるポリアルキレンオキサイド構造を有するビニル単量体（ａ２１）以外に、例えば、（メタ）アクリル酸、２−カルボキシエチルアクリレート、クロトン酸、ビニル酢酸、アジピン酸モノビニル、セバシン酸モノビニル、イタコン酸モノメチル、マレイン酸モノメチル、フマル酸モノメチル、コハク酸モノ［２−（メタ）アクリロイルオキシエチル］、フタル酸モノ［２−（メタ）アクリロイルオキシエチル］、ヘキサヒドロフタル酸モノ［２−（メタ）アクリロイルオキシエチル］、ソルビン酸等の不飽和二重結合を有するモノカルボン酸類；イタコン酸、マレイン酸、フマル酸等の不飽和二重結合を有するジカルボン酸；メチル（メタ）アクリレート、エチル（メタ）アクリレート、ｎ−プロピル（メタ）アクリレート、ｎ−ブチル（メタ）アクリレート、ｉｓｏ−ブチル（メタ）アクリレート、ｔｅｒｔ−ブチル（メタ）アクリレート、２−エチルヘキシル（メタ）アクリレート、ラウリル（メタ）アクリレート、オクタデシル（メタ）アクリレート、ドコサニル（メタ）アクリレート、シクロペンチル（メタ）アクリレート、シクロヘキシル（メタ）アクリレート、ボルニル（メタ）アクリレート、イソボルニル（メタ）アクリレート、ジシクロペンタニル（メタ）アクリレート、シクロアルキル（メタ）アクリレート等のアルキル（メタ）アクリレート；スチレン、ｐ−ｔｅｒｔ−ブチルスチレン、α−メチルスチレン、ビニルトルエン等の芳香族ビニル化合物；２−メトキシエチル（メタ）アクリレート、４−メトキシブチル（メタ）アクリレート等のω−アルコキシアルキル（メタ）アクリレート；Ｎ，Ｎ−ジメチル（メタ）アクリルアミド等の３級アミド基含有ビニル系単量体類；２−ヒドロキシエチル（メタ）アクリレート、２−ヒドロキシプロピル（メタ）アクリレート等の水酸基を含有する（メタ）アクリレート；２−ヒドロキシエチルビニルエーテル、４−ヒドロキシブチルビニルエーテル、６−ヒドロキシヘキシルビニルエーテル等の水酸基含有ビニルエーテル；Ｎ−メチロール（メタ）アクリルアミド、；Ｎ−メチルアミノエチル（メタ）アクリレート等の二級アミノ基含有ビニル系単量体；ビニルアセトアセテート、２−アセトアセトキシエチル（メタ）アクリレート等の活性メチレン基を有するビニル単量体；ビニルトリメトキシシラン、３−（メタ）アクリロイルオキシプロピルトリメトキシシラン等の加水分解性シリル基を有するビニル系単量体；トリメチルシリル（メタ）アクリレート等等のシリルエステル基を含有するビニル系単量体；グリシジル（メタ）アクリレート、メチルグリシジル（メタ）アクリレート、３，４−エポキシシクロヘキシル（メタ）アクリレート、グリシジルビニルエーテル、アリルグリシジルエーテル等のエポキシ基を含有するビニル系単量体；２−イソシアナートプロペン、２−イソシアナートエチルビニルエーテル、２−イソシアナートエチルメタアクリレート、ｍ−イソプロペニル−α，α−ジメチルベンジルイソシアネート等のイソシアネート基を含有するビニル系単量体等が挙げられ、これらを単独で使用してもよいし、２種以上組み合わせて使用してもよい。
【００６０】
また、前記その他のビニル単量体（ａ２）としては、例えば前記水酸基を有するビニル単量体とε−カプロラクトンとを付加反応させたものも使用することができる。
【００６１】
本発明で使用するビニル変性エポキシエステル樹脂（Ａ）は、前記したように製造方法等に限定はないが、例えば、前記不飽和脂肪酸変性エポキシエステル樹脂に前記一般式（Ｉ）で示される末端カルボキシル基含有構造を有するビニル単量体（ａ１）とその他のビニル単量体（ａ２）を重合させてビニル変性エポキシエステル樹脂（Ａ１）を得、次いで得られたビニル変性エポキシエステル樹脂（Ａ１）中の前記一般式（Ｉ）で示される末端カルボキシル基含有構造に含有されているカルボキシル基の一部又は全部を塩基性化合物で中和することで製造することができ、重合方法としては溶液重合法が好ましい。
【００６２】
溶液重合法によれば、例えば、有機溶剤、ラジカル重合開始剤及び前記不飽和脂肪酸変性エポキシエステル樹脂の存在下において、前記一般式（Ｉ）で示される末端カルボキシル基含有構造を有するビニル単量体（ａ１）とその他のビニル単量体（ａ２）を連続滴下又は一括添加し、１〜１００ｋｇ／ｃｍ２、好ましくは１〜１０ｋｇ／ｃｍ２の圧力で５０〜１５０℃、好ましくは８０〜１５０℃に３〜２０時間、好ましくは４〜１０時間保持することで前記ビニル変性エポキシエステル樹脂（Ａ１）を製造することができる。前記溶液重合をする際の反応容器中の不揮発分は、３０〜９０重量％であることが好ましく、７０〜９０重量％であることがより好ましい。
【００６３】
前記溶液重合法等による前記ビニル変性エポキシエステル樹脂（Ａ１）の合成で使用できるラジカル重合開始剤としては、例えば、２，２′−アゾビス（イソブチロニトリル）、２，２′−アゾビス（２，４−ジメチルブチロニトリル）、アゾビスシアノ吉草酸等のアゾ化合物；ｔｅｒｔ−ブチルパーオキシピバレート、ｔｅｒｔ−ブチルパーオキシベンゾエート、ｔｅｒｔ−ブチルパーオキシ−２−エチルヘキサノエート、ジ−ｔｅｒｔ−ブチルパーオキサイド、クメンハイドロパーオキサイド、ベンゾイルパーオキサイド、ｔ−ブチルハイドロパーオキサイド等の有機過酸化物；過酸化水素、過硫酸アンモニウム、過硫酸カリウム、過硫酸ナトリウム等の無機過酸化物が挙げられ、これらを単独又は２種以上併用できる。前記ラジカル重合開始剤は、前記ビニル単量体（ａ１）とその他のビニル単量体（ａ２）の合計量１００重量部に対して、０．１〜１０重量部の範囲内で使用することが好ましい。
【００６４】
前記溶液重合法で使用できる有機溶剤としては、例えば、ｎ−ヘキサン、ヘプタン、ｎ−オクタン、シクロヘキサン、シクロペンタン等の脂肪族又は脂環族炭化水素溶剤；ベンゼン、トルエン、キシレン、エチルベンゼン等の芳香族炭化水素溶剤；酢酸エチル、酢酸ｎ−ブチル、エチレングリコールモノメチルエーテルアセテート等のエステル系溶剤；アセトン、メチルエチルケトン、メチルイソブチルケトン、メチルｎ−アミルケトン、シクロヘキサノン等のケトン系溶剤；ジエチレングリコールジメチルエーテル、ジエチレングリコールジブチルエーテル、エチレングリコールモノブチルエーテル、プロピレングリコールモノプロピルエーテル、プロピレングリコールモノブチルエーテル、１，２−ジメトキシエタン、テトラヒドロフラン等のエーテル系溶剤；メタノール、エタノール、プロパノール、イソプロパノール、ｎ−ブタノール、ｉ−ブタノール、ｓｅｃ−ブタノール、ｔｅｒｔ−ブタノール、３−メトキシ−３−メチルブタノール等のアルコール系溶剤；四塩化炭素、メチレンジクロリド、ヘキサフルオロイソプロパノール等のフロン系溶剤；Ｎ−メチルピロリドン、ジメチルホルムアミド、ジメチルアセトアミドまたはエチレンカーボネートなどが挙げられる。
【００６５】
前記溶液重合法の際には、必要に応じて連鎖移動剤等を使用することができ、例えば、ｎ−オクチルメルカプタン、ｎ−ドデシルメルカプタン、ｔ−ドデシルメルカプタン等のアルキルメルカプタン；ベンジルメルカプタン、ドデシルベンジルメルカプタン等の芳香族メルカプタン；チオリンゴ酸等のチオカルボン酸又はそれらの塩、アルキルエステル類が挙げられる。
【００６６】
本発明で使用するビニル変性エポキシエステル樹脂（Ａ）は、１，０００〜１００，０００の数平均分子量を有するものが好ましく、２，０００〜５０，０００の数平均分子量を有するものがより好ましく、３，０００〜１０，０００の数平均分子量を有するものが更に好ましい。かかる範囲内の数平均分子量を有するビニル変性エポキシエステル樹脂（Ａ）は、水中に安定して分散でき、且つ、耐水性及び耐食性に優れた塗膜を形成できる。なお、ビニル変性エポキシエステル樹脂（Ａ）の軟化点やガラス転移点は特に限定されず必要に応じて選択できる。好ましい軟化点は−２０〜１００℃、より好ましくは−２０〜７０℃、更に好ましくは−１０〜４０℃である。好ましいガラス転移点は−２０〜１００℃、より好ましくは−１０〜６０℃、更に好ましくは０〜４０℃である。
【００６７】
本発明で使用するビニル変性エポキシエステル樹脂（Ａ）としては、例えば、５〜１００の酸価を有するものが挙げられるが、なかでも１５〜４０の酸価を有するものが好ましく、２０〜３５の酸価を有するものがより好ましい。これにより、顔料分散性、耐食性及び耐水性に優れた塗膜を形成できる。
【００６８】
前記ビニル変性エポキシエステル樹脂（Ａ）を水中への分散させる方法としては、特に限定はないが、例えば、ビニル変性エポキシエステル樹脂（Ａ１）の有機溶剤溶液を用いて、ビニル変性エポキシエステル樹脂（Ａ１）に含有されているカルボキシル基の一部又は全部の塩基性化合物による中和と、ビニル変性エポキシエステル樹脂（Ａ１）の中和物〔＝ビニル変性エポキシエステル樹脂（Ａ）。以下同様。〕の有機溶剤溶液と水との混合によるビニル変性エポキシエステル樹脂（Ａ１）の中和物の水中への転相乳化を行う転相乳化法が好ましい方法として挙げられる。
【００６９】
前記転相乳化法では、ビニル変性エポキシエステル樹脂（Ａ１）に含有されているカルボキシル基の一部又は全部の塩基性化合物による中和を行ってビニル変性エポキシエステル樹脂（Ａ１）の中和物の有機溶剤溶液とした後、水と混合してビニル変性エポキシエステル樹脂（Ａ１）の中和物の水中への転相乳化を行うことが好ましいが、ビニル変性エポキシエステル樹脂（Ａ１）の有機溶剤溶液と塩基性化合物と水を混合することにより、又はビニル変性エポキシエステル樹脂（Ａ１）の有機溶剤溶液と塩基性化合物を含有した水を混合することにより、カルボキシル基の一部又は全部の塩基性化合物による中和と、ビニル変性エポキシエステル樹脂（Ａ１）の中和物の水中への転相乳化を同時に行っても良い。
【００７０】
前記転相乳化法で用いる塩基性化合物としては、前記した通りであり、なかでも塗膜を形成した際に揮発して塗膜中に残留せず、耐水性及び耐食性に優れた塗膜を形成ができることから、揮発性の塩基性化合物やその水溶液、例えばアンモニア水、トリエチルアミン、２−ジメチルアミノエタノール等が好ましく、アンモニア水がより好ましい。
【００７１】
前記転相乳化法により、前記ビニル変性エポキシエステル樹脂（Ａ）を水中に分散させる際には、必要に応じてディスパー、ホモミキサーなどの装置を使用することが好ましい。
【００７２】
前記転相乳化法により得られる前記ビニル変性エポキシエステル樹脂（Ａ）の水性分散体は、有機溶剤を含有しているため、含有されている有機溶剤の一部又は全部を除去することが好ましい。前記水性分散体から有機溶剤の一部又は全部を除去する方法としては、特に限定はないが、例えば、減圧下で留去する方法等が好ましい。前記有機溶剤の除去は、通常有機溶剤の含有率が１０重量％未満となるまで行うであるが、なかでも０〜８重量％となるまで行うことが好ましく、環境負荷低減の観点から０〜５重量％となるまで行うことがより好ましく、０〜３重量％となるまで行うことが更に好ましい。なお、前記転相乳化法で得られた水性分散体中の有機溶剤の含有率が１０重量％未満である場合は、必ずしも必要ではないが、この場合も有機溶剤の一部又は全部を除去することが好ましい。
【００７３】
前記転相乳化以外のビニル変性エポキシエステル樹脂（Ａ）の水中への分散方法としては、例えば、ビニル変性エポキシエステル樹脂（Ａ１）の中和物を溶融させたものと加圧加熱された水を機械的に攪拌混合することにより、又はビニル変性エポキシエステル樹脂（Ａ１）と塩基性化合物を含有する加圧加熱した水を機械的に攪拌混合することにより、ビニル変性エポキシエステル樹脂（Ａ１）の中和物を水中へ分散させる方法等が挙げられる。
【００７４】
また、前記ビニル変性エポキシエステル樹脂（Ａ）の水中への分散に際しては、前記ビニル変性エポキシエステル樹脂（Ａ）や顔料の分散安定性を向上させる為に、本発明の目的を達成する範囲内で乳化剤を使用することができる。
【００７５】
前記乳化剤としては、例えば、ポリオキシエチレンアルキルエーテル、ポリオキシエチレンアルキルフェニルエーテル、ポリオキシエチレンポリオキシプロピレン共重合体などのノニオン系乳化剤、アルキル硫酸エステル塩、アルキルベンゼンスルホン酸塩、ポリオキシエチレンアルキルエーテル硫酸エステル塩、ポリオキシエチレンアルキルフェニルエーテル硫酸エステル塩などのアニオン系乳化剤、４級アンモニウム塩等のカチオン系乳化剤などが挙げられる。乳化剤は、得られる塗膜の耐水性及び耐食性を低下させない為にも、できるだけ使用しないことが好ましい。
【００７６】
得られた本発明の水性塗料用樹脂組成物は、水性媒体中に前記ビニル変性エポキシエステル樹脂（Ａ）の粒子が分散したものであり、かかる粒子の粒子径は４０〜２００ｎｍであることが好ましく、６０〜１７５ｎｍであることがより好ましく、８０〜１５０ｎｍであることが更に好ましい。なお、本発明でいう粒子径は、マイクロトラック粒度分析計（マイクロトラック９３４０−ＵＰＡ、日機装株式会社製）で求めた値である。
【００７７】
かくして得られる本発明の水性塗料用樹脂組成物には、成膜性や塗れ性を向上させる為に有機溶剤を添加することができる。その添加量は、通常有機溶剤の合計の含有率が１０重量％未満、好ましくは０〜８重量％、より好ましくは０〜５重量％、更に好ましくは０〜３重量％となる範囲内である。前記有機溶剤としては、前記ビニル変性エポキシエステル樹脂（Ａ１）の溶液重合の際に使用できるものとして例示した有機溶剤と同様のものが挙げられる。
【００７８】
本発明の水性塗料用樹脂組成物は、金属基材用塗料として有用であり、なかでも優れた耐水性及び耐食性が求められている金属基材の防錆用塗料として有用である。
【００７９】
次に、本発明の水性塗料について説明する。
本発明の水性塗料は、前記した本発明の水性塗料用樹脂組成物と顔料を含有してなる水性塗料であれば良く、例えば、本発明の水性塗料用樹脂組成物に、顔料を添加し、ボールミル、サンドミル、高速インペラー、３本ロール等の練肉装置で練肉させ、必要に応じて金属ドライヤー、レベリング剤、紫外線吸収剤、酸化防止剤等の添加剤や、その他の樹脂類等を添加、混合してなる水性塗料が挙げられる。
【００８０】
前記した顔料としては、例えば、カーボンブラック、酸化チタン、酸化マグネシウム、酸化亜鉛、酸化鉄などの金属酸化物や、アルミフレーク、雲母、ケイ酸塩類、硫酸バリウム、炭酸カルシウムなどの無機顔料や、フタロシアニンブルー、フタロシアニングリーン、キナクリドン、ベンズイシダゾロン、スレン、ペリレンなどの有機顔料等が挙げられ、これらを単独又は２種以上を任意に組み合わせて使用するこができる。
【００８１】
また、本発明の水性塗料を防錆用塗料として使用する場合には、防錆顔料を使用することが好ましい。防錆顔料としては、例えば、塩基性クロム酸鉛、クロム酸亜鉛、クロム酸ストロンチウム、クロム酸バリウム等のクロム酸塩化合物；鉛酸カルシウム、鉛丹、鉛シアナミド等の鉛系化合物；リン酸亜鉛、トリポリ燐酸アルミニウム、亜リン酸亜鉛等の燐酸塩系化合物；塩基性モリブデン酸亜鉛、モリブデン酸カルシウム等のモリブデン酸塩系化合物；メタホウ酸バリウム、メタホウ酸カルシウム、カルシウムボロシリケート等のホウ酸塩系化合物；雲母状酸化鉄、一般式ＭｅＯ・Ｆｅ２Ｏ３（但し、式中のＭｅは、カルシウム、ストロンチウム、バリウム、マグネシウム、亜鉛又はマンガンなる２価の金属原子を表す。）で示される鉄酸化物系化合物；タングステン酸亜鉛、タングステン酸カルシウム等の塩基性タングステン酸塩系化合物などが挙げられる。
【００８２】
前記顔料は、顔料重量濃度(ＰＷＣ)６５重量％以下で使用することが好ましく、０．１〜５０重量％で使用することがより好ましく、１〜４０重量％で使用することが更に好ましい。これにより、得られる塗膜の耐食性の低下を抑制できる。
【００８３】
なお、前記防錆顔料を使用する場合は、ＰＷＣが４０重量％以下であることが好ましく、０．１〜３５重量％で使用することがより好ましく、０．１〜３０重量％で使用することが更に好ましい。これにより得られる塗膜の耐水性の低下を抑制できる。
【００８４】
前記紫外線吸収剤として使用できるものは、例えば、ベンゾトリアゾール系化合物、シュウ酸アニリド系、ヒドロキシベンゾフェノン系等が挙げられる。前記酸化防止剤として使用できるものは、例えば、ヒンダードアミン系化合物、ヒンダードフェノール系化合物、燐系化合物等が挙げられる。前記紫外線吸収剤や酸化防止剤は、本発明の水性塗料の不揮発分１００重量部に対して、０．５〜５重量部使用することが好ましい。
【００８５】
前記その他の水性樹脂類として使用できるものは、例えば、酢酸ビニル系樹脂、スチレン−ブタジエン系樹脂、スチレン−アクリロニトリル系樹脂、アクリル系樹脂、フルオロオレフィン系樹脂、シリコン変性ビニル系重合体、ポリビニルアルコール、ポリエステル系樹脂、ポリウレタン系樹脂、フェノール系樹脂、メラミン系樹脂、エポキシ系樹脂、アルキド系樹脂、ポリアミド系樹脂、ポリエーテル樹脂、シリコン系樹脂、動物性たんぱく質、でんぷん、セルロース誘導体、デキストリン、アラビアゴムが挙げられる。
【００８６】
本発明の水性塗料において、前記ビニル変性エポキシエステル樹脂（Ａ）が不飽和で二重結合を有している場合は、硬化触媒として金属ドライヤーを使用することができる。これにより、更に耐水性及び耐食性に優れた塗膜を形成することができる。
【００８７】
前記金属ドライヤーとしては、例えば、テトライソプロピルチタネート、ジブチル錫ラウレート、ジブチル錫アセテート、ジブチル錫ジオクテート、ナフテン酸コバルト等の金属化合物類等が挙げられる。
【００８８】
前記金属ドライヤーの使用量は、前記ビニル変性エポキシエステル樹脂（Ａ）１００重量部に対して、０．１〜１０重量部となる範囲内が好ましく、１〜１０重量部となる範囲がより好ましい。これにより、耐食性及び耐水性に優れた塗膜を形成することができる。
【００８９】
本発明の水性塗料の粘度は、フォードカップＮｏ．４を使用して測定した場合、温度条件２５℃で２０〜２００秒であることが好ましく、３５〜１７０秒であることがより好ましく、５０〜１５０秒であることが更に好ましい。
【００９０】
本発明の水性塗料は、例えば、基材に本発明の水性塗料を塗装し、次いで乾燥させることで塗膜を形成することができる。
【００９１】
本発明の水性塗料を基材に塗装する方法としては、例えば、スプレー法、静電法、電着法等の方法を適用することができ、所望の乾燥硬化膜厚が得られるように、適宜、塗装し硬化させればよい。
【００９２】
塗装後の乾燥方法としては、常温で１〜１０日間乾燥させる方法や、４０〜２５０℃で３０秒〜３時間加熱乾燥する方法が挙げられる。
【００９３】
本発明の水性塗料を塗装できる基材としては、例えば、金属基材、ガラス基材、スレート基材、プラスチック基材、紙、ゴムなどが挙げられ、これらの表面に、めっき等の表面処理が施されていても良い。
【００９４】
前記金属基材として使用できるものは、例えば、鉄、ニッケル、アルミニウム、銅、鉛、クロム、亜鉛、錫、マグネシウム、チタン、これらの合金、ステンレススチール、真鍮等が挙げられ、これらの表面が、めっきなどの表面処理がなされていても良い。
【００９５】
前記無機質基材として使用できるものは、例えば、コンクリート、モルタル、石綿スレート、軽量気泡コンクリート（ＡＬＣ）、ドロマイトプラスター、石膏プラスター、けい酸カルシウム板、アルミナ、シリカ、ジルコニア等の金属酸化物を焼結して得られるセラミック、ガラス等が挙げられる。
【００９６】
前記プラスチック基材として使用できるものは、例えば、ポリスチレン、ポリカーボネート、ポリメチルメタクリレート、ＡＢＳ樹脂、ポリフェニレンオキサイド、ポリウレタン、ポリエチレン、ポリ塩化ビニル、ポリプロピレン、ポリブチレンテレフタレート、ポリエチレンテレフタレート等の熱可塑性樹脂からなるものや；不飽和ポリエステル樹脂、エポキシ樹脂、フェノール樹脂、架橋型ポリウレタン、架橋型のアクリル樹脂、架橋型の飽和ポリエステル樹脂等の熱硬化性樹脂からなるものが挙げられる。
【００９７】
前記基材は、例えば、板状、球状、フィルム状等の各種の形状であってもよい。
【００９８】
本発明の水性塗料を塗装して得られる塗装物は、耐食性等に優れた塗膜を有するものである。かかる塗装物としては、例えば、自動車、自動二輪車、電車、自転車、船舶、飛行機やテレビ、ラジオ、冷蔵庫、洗濯機、クーラー、クーラー室外機、コンピュータ等及びそれらに使用できる金属やプラスチックからなる部品、瓦、屋根材、壁材、窓枠、ドア、道路、道路標識、ガードレール、橋梁、タンク、煙突、ビルディング等が挙げられる。
【実施例】
【００９９】
以下に、実施例及び比較例を挙げて本発明をさらに詳細に説明する。
【０１００】
実施例１
攪拌機、温度計、温度調節装置及び窒素導入管を装備した４つ口のフラスコに、脱水ひまし油脂肪酸の１６０重量部、大豆油脂肪酸の１６１重量部、エピクロン１０５０（大日本インキ化学工業株式会社製ビスフェノールＡ型エポキシ樹脂）の３２２重量部、無水マレイン酸の７重量部及びトリエチルアミンの０．３重量部を仕込み、攪拌しながら１８０℃まで昇温した。次いで、脱水状態を見ながら２３０℃まで昇温させてエステル化させた。樹脂の酸価が１０（ｍｇＫＯＨ／ｇ）以下になったところで１００℃まで冷却し、メチルイソブチルケトンの２９３重量部を加えて、不飽和脂肪酸変性エポキシエステル樹脂溶液を得た。
【０１０１】
次に、内温を１２０℃に維持し、反応容器中にスチレンの９５重量部、イソブチルメタクリレートの９５重量部、アロニクスＭ５３００〔東亜合成株式会社製、前記一般式（Ｉ）で示される末端カルボキシル基含有構造のうちｎ＝２で、Ｒ１が炭素数５のアルキレン基であるアクリル単量体〕の１６０重量部、ｔ−ブチルパーオキシベンゾネートの２０重量部及びメチルイソブチルケトンの２０重量部を３時間かけて添加し、更に同温度で５時間反応させて、酸価３４（ｍｇＫＯＨ／ｇ）のビニル変性エポキシエステル樹脂（Ａ１）の溶液を得た。次に、４０℃まで冷却し、反応容器に２５重量％アンモニア水溶液の８８重量部を加えてビニル変性エポキシエステル樹脂（Ａ１）を中和し、ビニル変性エポキシエステル樹脂（Ａ）の溶液とした後、攪拌しながらイオン交換水の２３７７．８重量部を少量ずつ添加して、転相乳化させた。転相乳化終了後、減圧下でメチルイソブチルケトン及び水９３９重量部を除去し、メチルイソブチルケトンが除去された褐色乳濁液を得た。２５重量％アンモニア水でｐＨ８．７に調整した後、２００メッシュで濾過し、本発明の水性塗料用樹脂組成物（ｐ−１）〔不揮発分３６重量％、酸価３４（ｍｇＫＯＨ／ｇ）、ｐＨ８．７〕を得た。
【０１０２】
得られた本発明の水性塗料用樹脂組成物（ｐ−１）の水分散性及び有機溶剤含有量の評価と、不揮発分の数平均分子量の測定を以下のように行った。
【０１０３】
（水分散性の評価方法）
水性塗料用樹脂組成物を４０℃で１ヶ月間貯蔵した後の外観観察と、粘度測定結果から、以下の基準で評価した。
○：沈殿物なし、粘度上昇なし又は初期粘度に対して粘度上昇が２倍未満。
△：沈殿物なし、初期粘度に対して２倍以上の粘度上昇あり。
×：沈殿物あり。
【０１０４】
（有機溶剤含有量の評価方法）
水性塗料用樹脂組成物中に含まれる有機溶剤を、ガスクロマトグラム（島津製作所製のＱＰ−５０５０Ａ）で測定し、以下の基準で評価した。
◎：０．１重量％未満。
○：０．１重量％〜３．０重量％未満。
△：３．０重量％〜１０重量％未満。
×：１０重量％以上。
【０１０５】
（数平均分子量の測定方法）
高速ゲルパーミエーションクロマトグラフィー（東ソー株式会社製、ＨＬＣ−８２２０ＧＰＣ）を用い、温度４０℃、流速１ｍｌ／ｍｉｎの条件下で、水性塗料用樹脂組成物中の不揮発分の数平均分子量を測定した。結果を第１表に示す。
【０１０６】
実施例２
使用するビニル単量体、有機溶剤及び塩基性化合物等を下記第１表に記載のものに変更した以外は、実施例１と同様の方法で転相乳化まで行った。転相乳化後、減圧下でメチルイソブチルケトン及び水９３９重量部を除去し、メチルイソブチルケトンが除去された褐色乳濁液を得た。２５重量％アンモニア水でｐＨ８．５に調整した後、２００メッシュで濾過し、本発明の水性塗料用樹脂組成物（ｐ−２）〔不揮発分：３６重量％、中和前のビニル変性エポキシエステル樹脂（Ａ１）の酸価：２３（ｍｇＫＯＨ／ｇ）、ｐＨ８．５〕を得た。
【０１０７】
得られた本発明の水性塗料用樹脂組成物（ｐ−２）を用いた以外は実施例１と同様にして、水分散性及び有機溶剤含有量の評価と、不揮発分の数平均分子量の測定を行った。結果を第１表に示す。
【０１０８】
実施例３
使用するビニル単量体、有機溶剤及び塩基性化合物等を下記第１表に記載のものに変更した以外は、実施例１と同様の方法で転相乳化まで行った。転相乳化後、減圧下でメチルイソブチルケトン及び水９３９重量部を除去し、メチルイソブチルケトンが除去された褐色乳濁液を得た。２５重量％アンモニア水でｐＨ８．５に調整した後、２００メッシュで濾過し、本発明の水性塗料用樹脂組成物（ｐ−３）〔不揮発分：３６重量％、中和前のビニル変性エポキシエステル樹脂（Ａ１）の酸価：３４（ｍｇＫＯＨ／ｇ）、ｐＨ８．５〕を得た。
【０１０９】
得られた本発明の水性塗料用樹脂組成物（ｐ−３）を用いた以外は実施例１と同様にして、水分散性及び有機溶剤含有量の評価と、不揮発分の数平均分子量の測定を行った。結果を第１表に示す。
【０１１０】
比較例１
使用するビニル単量体、有機溶剤及び塩基性化合物等を、下記第１表に記載のものに変更した以外は、実施例１と同様の方法で転相乳化を行い、有機溶剤としてプロピレングリコールモノイソプロピルエーテルを１２．９重量％含有する褐色乳濁液を得た。ジメチルエタノールアミンでｐＨ８．７に調整した後、攪拌しながらイオン交換水の１４６８．５重量部を少量ずつ添加して、転相乳化させて褐色乳濁液を得た。２００メッシュで濾過し、比較用の水性塗料用樹脂組成物（ｐ−４）〔不揮発分：３６重量％、中和前のビニル変性エポキシエステル樹脂の酸価：３５（ｍｇＫＯＨ／ｇ）、ｐＨ８．７〕を得た。なお、本比較例１は、特許文献１に準拠して製造した水性塗料用樹脂組成物の製造例である。
【０１１１】
得られた比較用の水性塗料用樹脂組成物（ｐ−４）を用いた以外は実施例１と同様にして、水分散性及び有機溶剤含有量の評価と、不揮発分の数平均分子量の測定を行った。結果を第１表に示す。
【０１１２】
比較例２
使用するビニル単量体、有機溶剤及び塩基性化合物等を、下記第１表に記載のものに変更した以外は、実施例１と同様の方法で転相乳化まで行った。転相乳化後、減圧下でメチルイソブチルケトン及び水９３９重量部を除去し、メチルイソブチルケトンが除去された凝集物が観察される白色液体を得た。２５重量％アンモニア水でｐＨ８．７に調整した後、２００メッシュで濾過し、比較用の水性塗料用樹脂組成物（ｐ−５）〔不揮発分３６重量％、中和前のビニル変性エポキシエステル樹脂の酸価：３５（ｍｇＫＯＨ／ｇ）、ｐＨ：凝集物が観察される液体であり、正確な測定は不能であった。〕を得た。なお、本比較例２は、特許文献１に準拠して製造した水性塗料用樹脂組成物中のメチルイソブチルケトンを減圧下に除去した場合の製造例である。
【０１１３】
得られた比較用の水性塗料用樹脂組成物（ｐ−５）を用いた以外は実施例１と同様にして、水分散性及び有機溶剤含有量の評価と、不揮発分の数平均分子量の測定を行った。結果を第１表に示す。
【０１１４】
比較例３
使用するビニル単量体、有機溶剤及び塩基性化合物等を、下記第１表に記載のものに変更した以外は、実施例１と同様の方法で転相乳化まで行った。転相乳化後、減圧下でメチルイソブチルケトン及び水９３９重量部を除去し、メチルイソブチルケトンのほとんどが除去された褐色乳濁液を得た。２５重量％アンモニア水でｐＨ８．５に調整した後、２００メッシュで濾過し、比較用の水性塗料用樹脂組成物（ｐ−６）〔不揮発分３６重量％、中和前のビニル変性エポキシエステル樹脂の酸価：６０（ｍｇＫＯＨ／ｇ）、ｐＨ８．５〕を得た。なお、本比較例３は、前記比較例２の水性塗料用樹脂組成物の水分散性の向上を目的とした、酸価の高い水性塗料用樹脂組成物の製造例である。
【０１１５】
得られた比較用の水性塗料用樹脂組成物（ｐ−６）を用いた以外は実施例１と同様にして、水分散性及び有機溶剤含有量の評価と、不揮発分の数平均分子量の測定を行った。結果を第１表に示す。
【０１１６】
比較例４
攪拌機、温度計、温度調節装置、窒素導入管を装備した、４つ口のフラスコに、イオン交換水１８５重量部を仕込み８０℃まで昇温した。滴下ロートからアロニクスＭ５３００２０重量部、ジメチルエタノールアミン５．９重量部およびスチレン８０重量部のモノマー溶液を２時間にわたり滴下した。次いで、４，４−アゾビス−４−シアノバレリック酸１部をジメチルエタノールアミン０．５５重量部で中和し、４０重量部のイオン交換水に溶解した開始剤溶液をモノマー溶液と同時に滴下した。８０℃で５時間攪拌を継続した後冷却し、水性塗料用樹脂組成物（ｐ−７）を得た。なお、本比較例４は、特許文献２に準拠して製造した水性塗料用樹脂組成物の製造例である。
【０１１７】
得られた比較用の水性塗料用樹脂組成物（ｐ−７）を用いた以外は実施例１と同様にして、水分散性及び有機溶剤含有量の評価と、不揮発分の数平均分子量の測定を行った。結果を第２表に示す。
【０１１８】
比較例５
使用するビニル単量体、有機溶剤及び塩基性化合物等を、下記第２表に記載のものに変更した以外は、比較例４と同様の方法で水性塗料用樹脂組成物（ｐ−８）を得た。なお、本比較例５は、前記比較例４の水性塗料用樹脂組成物が常温で造膜できるようにすること目的とした、ガラス転移点のより低い水性塗料用樹脂組成物の製造例である。
【０１１９】
得られた比較用の水性塗料用樹脂組成物（ｐ−８）を用いた以外は実施例１と同様にして、水分散性及び有機溶剤含有量の評価と、不揮発分の数平均分子量の測定を行った。結果を第２表に示す。
【０１２０】
比較例６
使用するビニル単量体、有機溶剤及び塩基性化合物等を、下記第２表に記載のものに変更した以外は、比較例４と同様の方法で水性塗料用樹脂組成物（ｐ−９）を得た。なお、本比較例６は、前記比較例５の水性塗料用樹脂組成物中の樹脂成分の分子量が測定可能となること目的とした、分子量のより低い水性塗料用樹脂組成物の製造例である。
【０１２１】
得られた比較用の水性塗料用樹脂組成物（ｐ−９）を用いた以外は実施例１と同様にして、水分散性及び有機溶剤含有量の評価と、不揮発分の数平均分子量の測定を行った。結果を第２表に示す。
【０１２２】
【表１】
2006124658.tif 000005
【０１２３】
【表２】
2006124658.tif 000006
【０１２４】
エピクロン１０５０は、大日本インキ化学工業株式会社製のエポキシ当量４７５ｇ／当量のビスフェノールＡ型エポキシ樹脂を示す。
＊アロニクスＭ５３００は、東亜合成株式会社製、前記一般式（Ｉ）で示される官能基のうちｎ＝２でＲ１が炭素数５のアルキレン基であるアクリル単量体を示す。
＊Ｍ−２３０Ｇは、新中村化学工業株式会社製のメトキシポリエチレングリコールメタクリレート（エチレンオキサイド構造の平均繰返し数：２３）を示す。
【０１２５】
実施例４
実施例１で得られた水性塗料用樹脂組成物（ｐ−１）６９．４重量部に、酸化チタン（石原産業株式会社製、タイペークＲ９３０）２０重量部、炭酸カルシウム（白石産業株式会社製、ホモカルＤ）３０重量部及び消泡剤（サンノプコ株式会社製、ＳＮデフォーマー７７）０．５重量部を混合し、サンドミルで３０分間練肉して練肉ベースを得た。次いで、この練肉ベースに、水性塗料用樹脂組成物（ｐ−１）６９．４重量部、レベリング剤（ＢＹＫ社製、ＢＹＫ−３４６）０．５重量部、レベリング剤（ＢＹＫ社製、ＢＹＫ−３８１）０．５重量部及びドライヤー（大日本インキ化学工業株式会社製、ディックネート３１１１）０．８重量部をホモディスパーで混合して、水性塗料を調製した。
【０１２６】
次いで、得られた水性塗料の顔料分散性と、この水性塗料からなる塗膜の耐水性及び耐食性を下記のように評価した。結果を第３表に示す。
【０１２７】
（顔料分散性の評価方法）
水性塗料を２５℃ので７日間放置した後の水性塗料の顔料沈降状態を観察すると共に、顔料再分散性の有無を調べ、以下の基準で評価した。
◎：顔料の沈降なし。
○：塗料の最上部にクリヤー層発生。
△：顔料の下部に顔料の沈降があるものの、手攪拌により顔料再分散可能。
×：顔料の下部に顔料の沈降があり、手攪拌では顔料再分散不能。
【０１２８】
（塗膜の耐水性の評価方法）
水性塗料を、脱脂した鉄板（日本テストパネル製、ＳＰＣＣ−ＳＤ板）上に、乾燥塗膜の膜厚が３０μｍとなるようにバーコーターで塗装し、常温で７日乾燥して、試験用の塗板を得、得られた塗板を、常温の水中に３日間浸漬した後の外観を観察し、以下の基準で評価した。
◎：塗膜に異常が認められない。
○：塗膜に極僅かに膨れが認められる。
△：塗膜に膨れが認められる。
×：塗膜に膨れ、ハガレが認められる。
【０１２９】
（耐食性の評価方法）
前記塗板を、カッターナイフの刃先で、塗膜の上から基材に達するように、交差する２本の切れ目を入れた。３５℃における濃度が５重量％の塩化ナトリウム水溶液を、ＪＩＳ  Ｚ２３７１に規定する噴霧装置を用いて、前記方法で切れ目を入れた塗板に１２５時間噴霧した。噴霧後、塗板を水洗いし、２時間乾燥させた後、セロハン粘着テープを塗膜に貼付し、セロハン粘着テープを剥がしたときの、塗膜の剥離の程度を下記の基準で評価した。なお、下記評価における剥離幅とは、カッターナイフで入れた切れ目を中心としたときの、塗膜が剥離した幅を示す。
◎：剥離試験の剥離幅が、１ｍｍ未満。
○：剥離試験の剥離幅が、１ｍｍ以上〜２ｍｍ未満。
△：剥離試験の剥離幅が、２ｍｍ以上〜４ｍｍ未満。
×：剥離試験の剥離幅が、４ｍｍ以上。
【０１３０】
実施例５〜６及び比較例４〜８
水性塗料用樹脂組成物（ｐ−１）の代わりに水性塗料用樹脂組成物（ｐ−２）〜（ｐ−４）、（ｐ−６）〜（ｐ−９）のうち第３表及び第４表に示すものをそれぞれ使用する以外は、実施例４と同様の方法で水性塗料を調製した。なお、水性塗料用樹脂組成物（ｐ−５）は、水分散性に劣るため、水性塗料の調製は行わなかった。
【０１３１】
次いで、得られた水性塗料をそれぞれ用いた以外は実施例４と同様にして、水性塗料の顔料分散性と、この水性塗料からなる塗膜の耐水性及び耐食性を評価した。結果を第３表と第４表に示す。
【０１３２】
【表３】
2006124658.tif 000007
【０１３３】
【表４】
2006124658.tif 000008
【０１３４】
＊タイペークＲ９３０は、石原産業株式会社製の酸化チタンを示す。
＊ホモカルＤは、白石産業株式会社製の炭酸カルシウムを示す。
＊ＳＮデフォーマー７７７は、サンノプコ株式会社製の消泡剤を示す。
＊ＢＹＫ−３４６は、ＢＹＫ社製のレベリング剤を示す。
＊ＢＹＫ−３８１は、ＢＹＫ社製のレベリング剤を示す。
＊ディックネート３１１１は、大日本インキ化学工業株式会社製のドライヤーを示す。